(57)【要約】  本出願は、金属フォームの製造方法を提供する。本出願では、均一に形成された気孔を含み、目的とする気孔度を有しつつ機械的特性に優れた金属フォームを形成し得る金属フォームの製造方法と前記のような特性を有する金属フォームを提供し得る。また、本出願では、薄い厚さのフィルムまたはシート状でありつつ、前記言及した物性が確保される金属フォームを速い工程時間内に形成し得る方法及びそのような金属フォームを提供し得る。
2019526710.tif 000002
【特許請求の範囲】
【請求項１】
相対透磁率が９０以上である伝導性金属または前記伝導性金属を含む合金を含む金属成分、溶媒及び前記溶媒に対する常温溶解度が５ｍｇ／ｍＬ以下である高分子粉末を含むスラリーを使用して形成したグリーン構造体に電磁気場を印加して前記グリーン構造体を焼結する段階を含むことを特徴とする金属フォームの製造方法。
【請求項２】
伝導性金属は、鉄、ニッケル及びコバルトからなる群より選択されるいずれか一つであることを特徴とする請求項１に記載の金属フォームの製造方法。
【請求項３】
金属成分は、伝導性金属またはその伝導性金属を含む合金を重量を基準として５０重量％以上含むことを特徴とする請求項１に記載の金属フォームの製造方法。
【請求項４】
金属成分は、平均粒径が１０〜１００μｍの範囲内にあることを特徴とする、請求項１に記載の金属フォームの製造方法。
【請求項５】
溶媒は、誘電定数が１０〜１２０の範囲内にあることを特徴とする請求項１に記載の金属フォームの製造方法。
【請求項６】
溶媒は、水、アルコール、ジメチルスルホキシド、ジメチルホルムアミドまたはＮ−アルキルピロリドンであることを特徴とする請求項１に記載の金属フォームの製造方法。
【請求項７】
溶媒は、金属成分１００重量部に対して、５０〜３００重量部の割合でスラリーに含まれることを特徴とする請求項１に記載の金属フォームの製造方法。
【請求項８】
高分子粉末は、アルキルセルロース、ポリアルキレンカーボネートまたはポリビニルアルコール化合物であることを特徴とする請求項１に記載の金属フォームの製造方法。
【請求項９】
高分子粉末は、金属成分１００重量部に対して、１０〜１００重量部の割合でスラリーに含まれることを特徴とする請求項１に記載の金属フォームの製造方法。
【請求項１０】
スラリーは、溶媒に対する溶解度が常温で１００ｍｇ／ｍＬ以上であるバインダーを追加して含むことを特徴とする請求項１に記載の金属フォームの製造方法。
【請求項１１】
バインダーは、アルキルセルロース、ポリアルキレンカーボネートまたはポリビニルアルコール化合物であることを特徴とする請求項１０に記載の金属フォームの製造方法。
【請求項１２】
バインダーは、溶媒１００重量部に対して、１〜１５重量部の割合でスラリーに含まれることを特徴とする請求項１０に記載の金属フォームの製造方法。
【発明の詳細な説明】
【技術分野】
【０００１】
関連出願との相互引用
本出願は、２０１６年１０月１４日に出願された大韓民国特許出願第１０−２０１６−０１３３３５２号に基づく優先権の利益を主張し、該当韓国特許出願の文献に開示されたすべての内容は本明細書の一部として組み入れるものとする。
【０００２】
技術分野
本出願は、金属フォームの製造方法及び金属フォームに関する。
【背景技術】
【０００３】
金属フォーム（ｍｅｔａｌ  ｆｏａｍ）は、軽量性、エネルギー吸収性、断熱性、耐火性または環境親和性などの多様で且つ有用な特性を備えることで、軽量構造物、輸送機械、建築資材またはエネルギー吸収装置などを含む多様な分野に適用され得る。また、金属フォームは、高い比表面積を有するだけでなく、液体、気体などの流体または電子の流れをより向上させ得るので、熱交換装置用基板、触媒、センサー、アクチュエータ、２次電池、燃料電池、ガス拡散層（ＧＤＬ：ｇａｓ  ｄｉｆｆｕｓｉｏｎ  ｌａｙｅｒ）またはマスフローコントローラ（ｍｉｃｒｏｆｌｕｉｄｉｃ  ｆｌｏｗ  ｃｏｎｔｒｏｌｌｅｒ) などに適用されて有用に使用され得る。
【発明の概要】
【発明が解決しようとする課題】
【０００４】
本出願は、均一に形成された気孔を含み、目的とする水準の気孔度を有しつつ機械的強度に優れた薄いフィルム形態の金属フォームを製造し得る方法を提供することを目的とする。
【課題を解決するための手段】
【０００５】
本出願で用語「金属フォーム」または「金属骨格」は、金属を主成分として含む多孔性構造体を意味する。前記で「金属を主成分とする」とは、金属フォームまたは金属骨格の全体重量を基準として金属の割合が５５重量％以上、６０重量％以上、６５重量％以上、７０重量％以上、７５重量％以上、８０重量％以上、８５重量％以上、９０重量％以上または９５重量％以上である場合を意味する。前記主成分として含まれる金属の割合の上限は、特別に制限されず、例えば、１００重量％であり得る。
【０００６】
本出願で用語「多孔性」は、気孔度（ｐｏｒｏｓｉｔｙ）が少なくとも３０％以上、４０％以上、５０％以上、６０％以上、７０％以上、７５％以上または８０％以上である場合を意味し得る。前記気孔度の上限は、特別に制限されず、例えば、約１００％未満、約９９％以下または約９８％以下程度であり得る。前記で気孔度は、金属フォームの密度を計算して公知にされた方式で算出し得る。
【０００７】
本出願では、金属フォームの製造過程で焼結（ｓｉｎｔｅｒｉｎｇ）を適切な伝導性と透磁率を有する金属の誘導加熱を通じて実行することを一つの主要な内容とする。このような方式によって均一に形成された気孔を含みつつ、機械的特性に優れて、気孔度も目的とする水準に調節された金属フォームの製造が可能である。本出願では、薄い厚さのフィルムまたはシート状でありつつ前記物性を有する金属フォームの形成が可能である。
【０００８】
前記で誘導加熱は、電磁気場が印加されると、特定の金属から熱が発生する現象である。例えば、適切な伝導性と透磁率を有する金属に電磁気場を印加すると、金属に渦電流（ｅｄｄｙ  ｃｕｒｒｅｎｔｓ）が発生し、金属の抵抗によりジュール熱（Ｊｏｕｌｅ  ｈｅａｔｉｎｇ）が発生する。本出願では、このような現象を通じた焼結工程を実行し得る。本出願では、このような方式を適用して金属フォームの焼結を短時間内に実行し得るので、工程性を確保し、同時に気孔度が高い薄膜形態でありつつ機械的強度に優れた金属フォームを製造し得る。
【０００９】
したがって、本出願の金属フォームの製造方法は、少なくとも前記誘導加熱方式の適用が可能である金属を含む金属成分を含むグリーン構造体に電磁気場を印加する段階を含み得る。前記電磁気場の印加によって前記金属から熱が発生して前記構造体が加熱され、それにより焼結され得る。本出願で用語「グリーン構造体」は、前記焼結などのように金属フォームを形成するために実行する工程を経る前の構造体、すなわち、金属フォームが生成される前の構造体を意味する。また、前記グリーン構造体は、多孔性グリーン構造体と呼ばれるとしても、必ずしもそれ自体で多孔性である必要はなく、最終的に多孔性の金属構造体である金属フォームを形成し得るものであれば、便宜上多孔性グリーン構造体と呼称できる。
【００１０】
本出願で前記グリーン構造体は、金属成分、溶媒及び高分子粉末を含むスラリーを使用して形成し得る。
【００１１】
前記で使われる金属成分は、少なくとも誘導加熱方式への適用が可能である金属または前記金属の合金を含み得る。例えば、前記金属成分は、相対透磁率が９０以上である金属または前記金属の合金を含み得る。前記で相対透磁率（μｒ）は、該当物質の透磁率（μ）と真空内の透磁率（μ０）の割合（μ／μ０）である。本出願で使用する前記金属または前記金属の合金は、相対透磁率が９５以上、１００以上、１１０以上、１２０以上、１３０以上、１４０以上、１５０以上、１６０以上、１７０以上、１８０以上、１９０以上、２００以上、２１０以上、２２０以上、２３０以上、２４０以上、２５０以上、２６０以上、２７０以上、２８０以上、２９０以上、３００以上、３１０以上、３２０以上、３３０以上、３４０以上、３５０以上、３６０以上、３７０以上、３８０以上、３９０以上、４００以上、４１０以上、４２０以上、４３０以上、４４０以上、４５０以上、４６０以上、４７０以上、４８０以上、４９０以上、５００以上、５１０以上、５２０以上、５３０以上、５４０以上、５５０以上、５６０以上、５７０以上、５８０以上または５９０以上であり得る。前記相対透磁率は、その数値が高いほど電磁気場の印加時に一層高い熱を発生するようになるので、その上限は特別に制限されない。一つの例示で、前記相対透磁率の上限は、例えば、約３００，０００以下であり得る。
【００１２】
また、前記金属または前記金属の合金は、伝導性金属またはその合金であり得る。本出願で用語「伝導性金属または前記金属の合金」は、２０℃での伝導度が、約８ＭＳ／ｍ以上、９ＭＳ／ｍ以上、１０ＭＳ／ｍ以上、１１ＭＳ／ｍ以上、１２ＭＳ／ｍ以上、１３ＭＳ／ｍ以上または１４．５ＭＳ／ｍ以上である金属またはそのような合金を意味し得る。前記伝導度の上限は特別に制限されず、例えば、約３０ＭＳ／ｍ以下、２５ＭＳ／ｍ以下または２０ＭＳ／ｍ以下であり得る。
【００１３】
本出願で前記のような相対透磁率と伝導度を有する金属は、単純に伝導性磁性金属と呼称できる。
【００１４】
前記のような相対透磁率と伝導度を有する金属または合金を適用することで、誘導加熱による焼結をより効果的に進行し得る。このような金属としては、ニッケル、鉄またはコバルトなどが例示でき、合金としては、フェライトやステンレススチールなどが例示できるが、これに制限されるものではない。
【００１５】
金属成分は、前記のような相対透磁率と伝導度を有する金属またはその合金のみを含むか、前記金属またはその合金と共に他の金属成分を追加して含んでもよい。前記他の金属成分が含まれる場合に、その割合は、特別に制限されず、例えば、電磁気場の印加時に発生する誘導加熱による熱が多孔性グリーン構造体を焼結するに十分である程度になるように調節され得る。例えば、前記金属成分は、前記伝導度と透磁率を有する金属またはその合金を重量を基準として５０重量％以上含み得る。他の例示で、前記金属成分内の前記伝導度と透磁率を有する金属またはその合金の割合は、約５５重量％以上、６０重量％以上、６５重量％以上、７０重量％以上、７５重量％以上、８０重量％以上、８５重量％以上または９０重量％以上であり得る。前記金属またはその合金の割合の上限は、特別に制限されず、例えば、約１００重量％以下または９５重量％以下であり得る。しかし、前記割合は例示的な割合である。電磁気場の印加による誘導加熱によって発生する熱は、加える電磁気場の強度、金属の電気伝導度と抵抗などによって調節が可能であるので、前記割合は具体的な条件に応じて変更できる。
【００１６】
グリーン構造体を形成する金属成分は、粉末（ｐｏｗｄｅｒ）形態であり得る。例えば、前記金属成分内の金属またはその合金は、平均粒径が約０．１μｍ〜約２００μｍの範囲内にあり得る。前記平均粒径は、他の例示で、約０．５μｍ以上、約１μｍ以上、約２μｍ以上、約３μｍ以上、約４μｍ以上、約５μｍ以上、約６μｍ以上、約７μｍ以上または約８μｍ以上であり得る。前記平均粒径は、他の例示で、約１５０μｍ以下、１００μｍ以下、９０μｍ以下、８０μｍ以下、７０μｍ以下、６０μｍ以下、５０μｍ以下、４０μｍ以下、３０μｍ以下または２０μｍ以下であり得る。前記金属またはその合金としては、互いに平均粒径が相違するものを適用してもよい。前記平均粒径は、目的とする金属フォームの形態、例えば、金属フォームの厚さや気孔度などを考慮して適切な範囲を選択し得るが、これは特別に制限されない。
【００１７】
グリーン構造体を形成するスラリーは、前記金属成分とともに溶媒を含み得る。溶媒としては、スラリーの成分、例えば、前記金属成分や高分子粉末などの溶解性を考慮して適切な溶媒が用いられる。例えば、溶媒としては、誘電定数が約１０〜１２０の範囲内にあるものを使用し得る。前記誘電定数は、他の例示で、約２０以上、約３０以上、約４０以上、約５０以上、約６０以上または約７０以上であるか、約１１０以下、約１００以下または約９０以下であり得る。このような溶媒としては、水やエタノール、ブタノールまたはメタノールなどの炭素数１〜８のアルコール、ＤＭＳＯ（ｄｉｍｅｔｈｙｌ  ｓｕｌｆｏｘｉｄｅ）、ＤＭＦ（ｄｉｍｅｔｈｙｌ  ｆｏｒｍａｍｉｄｅ）またはＮＭＰ（Ｎ−ｍｅｔｈｙｌｐｙｒｒｏｌｉｄｉｎｏｎｅ）などが例示できるが、これに制限されるものではない。
【００１８】
このような溶媒は、前記金属成分１００重量部に対して、約５０〜３００重量部の割合でスラリー内に存在し得るが、これに制限されるものではない。前記割合は、他の例示で、約６０重量部以上、約７０重量部以上、約８０重量部以上または約９０重量部以上であり得る。前記割合は、他の例示で、約２９０重量部以下、約２８０重量部以下、約２７０重量部以下、約２６０重量部以下、約２５０重量部以下、約２４０重量部以下、約２３０重量部以下、約２２０重量部以下、約２１０重量部以下、約２００重量部以下、約１９０重量部以下、約１８０重量部以下、約１７０重量部以下、約１６０重量部以下、約１５０重量部以下、約１４０重量部以下、約１３０重量部以下、約１２０重量部以下または約１１０重量部以または約１００重量部以下であり得る。
【００１９】
また、スラリーは、高分子粉末を追加して含み得る。このような高分子粉末は、空隙ホルダー（ｓｐａｃｅｒ  ｈｏｌｄｅｒ）、すなわち、最終的に形成された金属フォーム内に気孔を形成するための成分であり得る。このような高分子粉末としては、前記溶媒に対する溶解性が低い成分が使われる。一つの例示で、前記高分子粉末としては、前記溶媒に対する溶解度が常温で５ｍｇ／ｍＬ以下である高分子粉末を使用し得る。前記溶解度は、他の例示で、約４．５ｍｇ／ｍＬ以下、約４ｍｇ／ｍＬ以下、約３．５ｍｇ／ｍＬ以下、約３ｍｇ／ｍＬ以下、約２．５ｍｇ／ｍＬ以下、約２ｍｇ／ｍＬ以下、約１．５ｍｇ／ｍＬ以下または約１ｍｇ／ｍＬ以下であり得る。前記溶解度の下限は、例えば、０ｍｇ／ｍＬまたは約０．５ｍｇ／ｍＬであり得る。このような高分子粉末の種類は、特別に制限されず、スラリーの製造時に適用された溶媒などの種類による該当粉末の溶解度などを考慮して選択し得る。例えば、前記高分子粉末としては、メチルセルロースまたはエチルセルロースなどのアルキルセルロース、ポリプロピレンカーボネートまたはポリエチレンカーボネートなどのポリアルキレンカーボネートまたはポリビニルアルコールまたはポリ酢酸ビニルなどのポリビニルアルコール系高分子の粉末などが例示できるが、これに制限されるものではない。
【００２０】
本出願で用語「常温」は、加温されるか減温されない自然そのままの温度であり、例えば、約１５℃〜３０℃の範囲内のいずれか一つの温度であるか、約２０℃または約２５℃程度であり得る。
【００２１】
前記高分子粉末は、前記金属成分１００重量部に対して、約１０〜１００重量部の割合でスラリー内に存在し得るが、これに制限されるものではない。すなわち、前記割合は、目的とする気孔度などを考慮して制御され得る。また、前記高分子粉末の平均粒径なども目的とする気孔のサイズなどを考慮して制御され得る。例えば、前記割合は、約１５重量部以上、約２０重量部以上、約２５重量部以上または約３０重量部以上であり得る。また、前記割合は、他の例示で、約９０重量部以下、約８０重量部以下、約７０重量部以下、約６０重量部以下、約５０重量部以下または約４０重量部以下であり得る。
【００２２】
スラリーは、必要な場合にバインダーを追加して含み得る。バインダーとしては、前記空隙ホルダーとしての高分子粉末とは異なり前記溶媒によく溶解されるものを適用し得る。前記バインダーは、高分子スラリーをコーティングあるいはフィルムの形成時に金属粒子と高分子粒子を散らばらないように支える役目をする。一つの例示で、前記バインダーとしては、前記溶媒に対する溶解度が常温で１００ｍｇ／ｍＬ以上である高分子バインダーを使用し得る。前記溶解度は、他の例示で、１１０ｍｇ／ｍＬ以上、１２０ｍｇ／ｍＬ以上、１３０ｍｇ／ｍＬ以上、１４０ｍｇ／ｍＬ以上、１５０ｍｇ／ｍＬ以上、１６０ｍｇ／ｍＬ以上または１７０ｍｇ／ｍＬ以上であり得る。前記溶解度は、他の例示で、約５００ｍｇ／ｍＬ以下、約４５０ｍｇ／ｍＬ以下、約４００ｍｇ／ｍＬ以下、約３５０ｍｇ／ｍＬ以下、約３００ｍｇ／ｍＬ以下、約２５０ｍｇ／ｍＬ以下または約２００ｍｇ／ｍＬ以下であり得る。前記でバインダーの溶解度は、前記高分子粉末の場合と同一の方式で確認し得る。このようなバインダーの種類は、特別に制限されず、スラリーの製造時に適用された溶媒などの種類による該当のバインダーの溶解度などを考慮して選択され得る。例えば、前記バインダーとしては、既に記述した高分子粉末で使われる高分子のうち前記高分子粉末として選択された種類及び適用された溶媒の種類を考慮して適切な種類が選択され得る。
【００２３】
前記バインダーは、前記金属成分１００重量部に対して、約１〜１５重量部の割合でスラリー内に存在し得るが、これに制限されるものではない。すなわち、前記割合は、目的とするスラリーの粘度やバインダーによる維持効率などを考慮して制御され得る。前記バインダーの割合は、他の例示で、約２重量部以上、３重量部以上、４重量部以上、５重量部以上、６重量部以上、７重量部以上、８重量部以上または９重量部以下であり得る。
【００２４】
スラリーは、前記言及した成分外に追加として必要な公知の添加剤を含んでもよい。
【００２５】
前記のようなスラリーを使用して前記グリーン構造体を形成する方式は、特別に制限されない。金属フォームの製造分野ではグリーン構造体を形成するための多様な方式が公知にされており、本出願ではこのような方式がいずれも適用できる。例えば、前記グリーン構造体は、適正な型板（ｔｅｍｐｌａｔｅ）に前記スラリーを維持したり、あるいはスラリーを適正な方式でコーティングして前記グリーン構造体を形成し得る。
【００２６】
このようなグリーン構造体の形態は、目的とする金属フォームによって決まるのであって、特別に制限されない。一つの例示で、前記グリーン構造体は、フィルムまたはシート状であり得る。例えば、前記構造体がフィルムまたはシート状である際に、その厚さは、約５，０００μｍ以下、４，０００μｍ以下、３，０００μｍ以下、２，０００μｍ以下、１，５００μｍ以下、１，０００μｍ以下、９００μｍ以下、８００μｍ以下、７００μｍ以下、６００μｍ以下、５００μｍ以下、４００μｍ以下、３００μｍ以下、２００μｍ以下または１５０μｍ以下であり得る。金属フォームは、多孔性である構造的特徴上、一般的に壊れやすい特性を有するので、フィルムまたはシート状、特に薄い厚さのフィルムまたはシート状で製作が困難であり、製作しても容易に壊れる問題がある。しかし、本出願の方式によると、薄い厚さでありつつ内部に均一に気孔が形成され、機械的特性に優れた金属フォームの形成が可能である。前記で構造体の厚さの下限は、特別に制限されない。例えば、前記フィルムまたはシート状の構造体の厚さは、約５０μｍ以上または約１０００μｍ以上であり得る。
【００２７】
前記のような構造体に電磁気場を印加すると、誘導加熱現象によって伝導性磁性金属よりジュール熱が発生し、これによって、構造体は焼結され得る。この時、電磁気場を印加する条件は、グリーン構造体内の伝導性磁性金属の種類及び割合などによって決定されるのであって、特別に制限されない。例えば、前記誘導加熱は、コイルなどの形態で形成された誘導加熱器を使用して進行し得る。また、誘導加熱は、例えば、１００Ａ〜１，０００Ａ程度の電流を印加して実行し得る。前記加わる電流の大きさは、他の例示で、９００Ａ以下、８００Ａ以下、７００Ａ以下、６００Ａ以下、５００Ａ以下または４００Ａ以下であり得る。前記電流の大きさは、他の例示で、約１５０Ａ以上、約２００Ａ以上または約２５０Ａ以上であり得る。
【００２８】
誘導加熱は、例えば、約１００ｋＨｚ〜１，０００ｋＨｚの周波数で実行し得る。前記周波数は、他の例示で、９００ｋＨｚ以下、８００ｋＨｚ以下、７００ｋＨｚ以下、６００ｋＨｚ以下、５００ｋＨｚ以下または４５０ｋＨｚ以下であり得る。前記周波数は、他の例示で、約１５０ｋＨｚ以上、約２００ｋＨｚ以上または約２５０ｋＨｚ以上であり得る。
【００２９】
前記誘導加熱のための電磁気場の印加は、例えば、約１分〜１０時間の範囲内で実行し得る。前記印加時間は、他の例示で、約９時間以下、約８時間以下、約７時間以下、約６時間以下、約５時間以下、約４時間以下、約３時間以下、約２時間以下、約１時間以下または約３０分以下であり得る。
【００３０】
前記言及した誘導加熱条件、例えば、印加電流、周波数及び印加時間などは、上述のように伝導性磁性金属の種類及び割合などを考慮して変更され得る。
【００３１】
前記グリーン構造体の焼結は、前記言及した誘導加熱のみによって実行したり、必要な場合に、前記誘導加熱、すなわち、電磁気場の印加と共に適切な熱を印加しつつ実行してもよい。
【００３２】
また、本出願は、金属フォームに関する。前記金属フォームは、上述の方法により製造されたものであり得る。このような金属フォームは、例えば、上述の伝導性磁性金属を少なくとも含み得る。金属フォーム内で上述した伝導性磁性金属の割合は、上述のように重量を基準として３０重量％以上含み得る。他の例示で、前記金属フォーム内の伝導性磁性金属の割合は、約３５重量％以上、約４０重量％以上、約４５重量％以上、約５０重量％以上、約５５重量％以上、６０重量％以上、６５重量％以上、７０重量％以上、７５重量％以上、８０重量％以上、８５重量％以上または９０重量％以上であり得る。前記金属の割合の上限は、特別に制限されず、例えば、約１００重量％以下または９５重量％以下であり得る。
【００３３】
前記金属フォームは、気孔度（ｐｏｒｏｓｉｔｙ）が約４０％〜９９％の範囲内であり得る。言及したように、本出願の方法によると、均一に形成された気孔を含みつつ、気孔度と機械的強度を調節し得る。これによって、前記金属フォームは、薄膜のフィルムまたはシート状でも存在し得る。一つの例示で、金属フォームは、フィルムまたはシート状であり得る。このようなフィルムまたはシート状の金属フォームは、厚さが、約５，０００μｍ以下、２，０００μｍ以下、１，５００μｍ以下、１，０００μｍ以下、９００μｍ以下、８００μｍ以下または７００μｍ以下であり得る。例えば、前記フィルムまたはシート状の金属フォームの厚さは、約５０μｍ以上、約１００μｍ以上、約１５０μｍ以上、約２００μｍ以上、約２５０μｍ以上、約３００μｍ以上、約３５０μｍ以上、約４００μｍ以上、約４５０μｍ以上または約５００μｍ以上であり得る。
【００３４】
このような金属フォームは、多孔性の金属構造体が必要である多様な用途で活用され得る。特に、本出願の方式によると、上述のように目的とする水準の気孔度を有しつつ機械的強度に優れた薄いフィルムまたはシート状の金属フォームの製造が可能であるため、既存に比べて金属フォームの用途を拡大し得る。
【発明の効果】
【００３５】
本出願では、均一に形成された気孔を含み、目的とする気孔度を有しつつ、機械的特性に優れた金属フォームを形成し得る金属フォームの製造方法と前記のような特性を有する金属フォームを提供し得る。また、本出願では、薄い厚さのフィルムまたはシート状でありつつ前記言及した物性が確保される金属フォームを形成し得る方法及びそのような金属フォームを提供し得る。また、電磁気場の誘導加熱による焼成を通じて速い工程時間を確保し得る。
【図面の簡単な説明】
【００３６】
【図１】実施例で形成されたシートの写真である。
【発明を実施するための形態】
【００３７】
以下、実施例及び比較例を通じて本出願を詳しく説明するが、本出願の範囲が下記実施例により限定されるものではない。
【００３８】
〔実施例１〕
金属成分として、２０℃での伝導度が約１４．５ＭＳ／ｍであり、相対透磁率が約６００程度であるニッケルを使用した。平均粒径が約５〜１０μｍの範囲内である前記ニッケル粉末を溶媒である水とメチルセルロース（ｍｅｔｈｙｌ  ｃｅｌｌｕｌｏｓｅ）及びエチルセルロース（ｅｔｈｙｌ  ｃｅｌｌｕｌｏｓｅ）と配合してスラリーを製造した。前記でメチルセルロースの前記水に対する溶解度は、常温で約１８０ｍｇ／ｍＬ程度であり、エチルセルロースの前記水に対する溶解度は、常温で約１ｍｇ／ｍＬ水準である。スラリーの製造時には、ニッケル粉末、水、メチルセルロース及びエチルセルロースの重量割合（ニッケル粉末：水：メチルセルロース：エチルセルロース）を約２．８：２．７：０．３：１にした。前記スラリーを石英プレート上にフィルム形態にコーティングしてグリーン構造体を形成した。引き続き、前記グリーン構造体を約１１０℃の温度で３０分程度乾燥処理した後、コイル形態の誘導加熱器で電磁気場を前記グリーン構造体に印加した。電磁気場は、約３５０Ａの電流を約３８０ｋＨｚの周波数で印加して形成し、電磁気場は、約５分間印加した。電磁気場の印加後に、焼結されたグリーン構造体を水に入れて、超音波（ｓｏｎｉｃａｔｉｏｎ）洗浄してフィルム形態の厚さが約１３０μｍ水準であるニッケルシートを製造した。前記製造されたシートの写真は、図１に示した。前記製造されたニッケルシートの気孔度は、約８２％水準であり、引張強度は、約３．４ＭＰａ程度であった。
【００３９】
〔実施例２〕
金属成分として、平均粒径が約３０〜４０μｍの範囲内である前記ニッケル粉末を使用し、スラリーの製造時には、ニッケル粉末、水、メチルセルロース及びエチルセルロースの重量割合（ニッケル粉末：水：メチルセルロース：エチルセルロース）を約２．８：２．７：０．３：１にしたこと以外は、実施例１と同一の方式でフィルム形態の厚さが約１２０μｍ水準であるニッケルシートを製造した。前記製造されたニッケルシートの気孔度は、約８１％水準であり、引張強度は、約４．１ＭＰａ程度であった。
【図１】
2019526710.tif 000003
【国際調査報告】
2019526710.tif 000004
2019526710.tif 000005
2019526710.tif 000006
2019526710.tif 000007